(57)【要約】【課題】  同一の転炉型容器を用いて脱燐処理と脱炭処理とを中間に排滓工程を挟んで連続して実施して溶銑から溶鋼を製造する際に、脱燐用精錬剤にフッ素源を配合しなくても脱燐処理することができ且つ中間排滓を充分に行うことができる製鋼方法を提供する。【解決手段】  転炉型容器に溶銑を装入し、該溶銑にＣａＯ系媒溶剤を主体とする脱燐用精錬剤と酸素源とを供給して脱燐処理を行った後、該脱燐処理で生成した脱燐スラグの少なくとも一部を転炉型容器から排出し、その後、転炉型容器内の溶銑に酸素源を供給して脱炭処理を行い、溶銑から溶鋼を製造する製鋼方法において、脱燐処理では、処理後に生成される脱燐スラグの塩基度（質量％ＣａＯ／質量％ＳｉＯ2 ）を２．５以下とするとともに、脱燐用精錬剤の一部として酸化チタン源または／及びＡｌ2Ｏ3 源を使用し、且つ、脱燐処理後には、生成した脱燐スラグの６０質量％以上を転炉型容器から排出する。【選択図】            図１
2008063645.tif 000002
【特許請求の範囲】
【請求項１】
転炉型容器に溶銑を装入し、該溶銑にＣａＯ系媒溶剤を主体とする脱燐用精錬剤と酸素源とを供給して脱燐処理を行った後、該脱燐処理で生成した脱燐スラグの少なくとも一部を転炉型容器から排出し、その後、引き続き転炉型容器内の溶銑に酸素源を供給して脱炭処理を行い、溶銑から溶鋼を製造する製鋼方法において、
前記脱燐処理では、処理後に生成される脱燐スラグの塩基度（質量％ＣａＯ／質量％ＳｉＯ2 ）を２．５以下とするとともに、脱燐用精錬剤の一部として酸化チタン源または／及びＡｌ2Ｏ3 源を使用し、且つ、脱燐処理後には、生成した脱燐スラグの６０質量％以上を転炉型容器から排出することを特徴とする製鋼方法。
【請求項２】
前記脱燐スラグのＴｉＯ2 換算の酸化チタンの含有量とＡｌ2 Ｏ3の含有量との合計値が３〜１５質量％であることを特徴とする、請求項１に記載の製鋼方法。
【請求項３】
前記脱炭処理は、Ｍｎ鉱石を供給して行うことを特徴とする、請求項１または請求項２に記載の製鋼方法。
【請求項４】
前記脱燐スラグのフッ素含有量が０．２質量％以下であることを特徴とする、請求項１ないし請求項３の何れか１つに記載の製鋼方法。
【発明の詳細な説明】
【技術分野】
【０００１】
本発明は、同一の転炉型容器を用いて溶銑に対して脱燐処理と脱炭処理とを、これらの中間に排滓工程を挟んで連続して実施し、溶銑から溶鋼を製造する製鋼方法に関するものである。
【背景技術】
【０００２】
従来の転炉法に代わって、溶銑段階で脱燐処理を行う溶銑予備処理法が広く行われるようになった。これは、溶銑は溶鋼に比べて温度が低く、また、脱燐反応は精錬温度が低いほど熱力学的に進行しやすく、従って、溶銑段階においては、より少ない量の脱燐用精錬剤で脱燐処理を行うことができるためである。
【０００３】
この溶銑予備処理では、一般的に、先ず、酸化鉄などの固体酸素源を溶銑に添加して脱珪処理を行い、この脱珪処理で発生したスラグを除去した後、次いで、ＣａＯ系媒溶剤などからなる脱燐用精錬剤及び酸素源を添加して脱燐処理を実施している。通常、脱燐用精錬剤としては生石灰などのＣａＯ系媒溶剤が用いられ、酸素源としては固体酸素源（酸化鉄など）や気体酸素源（酸素ガスや酸素含有ガス）が用いられている。また、処理容器としては、トーピードカー、溶銑鍋（装入鍋）、転炉型容器などが用いられる。
【０００４】
従来、溶銑の脱燐処理では、ＣａＯ系媒溶剤の滓化促進のためにＣａＦ2 （ホタル石）を添加することが広く行われている。しかし、近年、環境保護の観点からスラグからのフッ素溶出量の規制基準が強化される傾向にあり、このため、ＣａＦ2の使用量を削減した操業、或いはＣａＦ2 を使用しない操業（これらの操業をまとめて「フッ素レス操業」と呼ぶ）が求められている。
【０００５】
因みにフッ素レス操業では、ＣａＯの滓化を促進させて脱燐効率を維持することが重要であり、ＣａＯを十分に滓化させるために、脱燐スラグの塩基度（＝ＣａＯ／ＳｉＯ2 ）を比較的低くして操業するのが一般的である（例えば、特許文献１参照）。また、前述したように、脱燐処理は熱力学的には処理温度が低いほど有利であるので、脱燐効率を高めるべく処理温度を比較的低くした操業が行われている（例えば、特許文献２参照）。
【０００６】
ところで、溶銑予備処理法では溶銑の脱燐処理と脱炭処理とをそれぞれ別の処理容器で行うことから、処理容器への溶銑供給の都度に溶銑の温度が低下し、この温度低下により、溶銑から溶鋼を製造する精錬工程における鉄スクラップの配合量は低下する。そこで、溶銑予備処理法であっても鉄スクラップの配合量を増加させる方法の１つとして、同一の転炉型容器を用い、脱燐処理と脱炭処理とを、これらの中間に排滓工程（「中間排滓」とも呼ぶ）を挟んで連続して行う製鋼方法が提案されている（例えば、特許文献３参照）。
【０００７】
この製鋼方法においても、脱燐処理に関しては、上記と同様にフッ素レス操業が求められている。また、脱燐処理後の中間排滓での排滓量が不充分であると、排滓されずに炉内に残留した脱燐スラグにより、後工程の脱炭処理で復燐が生じてしまう。これにより、脱炭処理工程でも実質的な脱燐精錬を行う必要が生じ、必然的に脱炭処理工程におけるスラグ量が多くなる。この結果、特に脱炭処理工程でＭｎ系合金鉄を削減するべくＭｎ鉱石を添加する場合に、Ｍｎ歩留まりが大幅に低下してしまうという大きな問題が発生する。
【特許文献１】特開平１１−２６９５２４号公報
【特許文献２】特開平８−１９９２１９号公報
【特許文献３】特開平５−２４７５１１号公報
【発明の開示】
【発明が解決しようとする課題】
【０００８】
上記のように、中間排滓を挟んで脱燐処理と脱炭処理とを連続して行い、溶銑から溶鋼を製造する製鋼方法においては、使用する脱燐用精錬剤がフッ素を含有しなくても溶銑の脱燐を効率良く実施することができると同時に、脱燐処理で生成する脱燐スラグの流動性を高め、中間排滓を十分に行う必要があるが、これらの問題を解決するための有効な手段は未だ提案されていないのが現状である。
【０００９】
本発明は上記事情に鑑みてなされたもので、その目的とするところは、同一の転炉型容器を用いて溶銑に対して脱燐処理工程と脱炭処理工程とを、これらの中間に排滓工程を挟んで連続して実施して溶銑から溶鋼を製造する製鋼方法において、脱燐用精錬剤にＣａＦ2 などのフッ素源を配合しなくても脱燐反応を促進させて溶銑を効率的に脱燐処理することができると同時に、中間排滓を充分に行うことができ、その結果、脱炭処理工程でのＭｎ歩留まりを十分に高めることが可能となる製鋼方法を提供することである。
【課題を解決するための手段】
【００１０】
上記課題を解決するための第１の発明に係る製鋼方法は、転炉型容器に溶銑を装入し、該溶銑にＣａＯ系媒溶剤を主体とする脱燐用精錬剤と酸素源とを供給して脱燐処理を行った後、該脱燐処理で生成した脱燐スラグの少なくとも一部を転炉型容器から排出し、その後、引き続き転炉型容器内の溶銑に酸素源を供給して脱炭処理を行い、溶銑から溶鋼を製造する製鋼方法において、前記脱燐処理では、処理後に生成される脱燐スラグの塩基度（質量％ＣａＯ／質量％ＳｉＯ2 ）を２．５以下とするとともに、脱燐用精錬剤の一部として酸化チタン源または／及びＡｌ2Ｏ3 源を使用し、且つ、脱燐処理後には、生成した脱燐スラグの６０質量％以上を転炉型容器から排出することを特徴とするものである。
【００１１】
第２の発明に係る製鋼方法は、第１の発明において、前記脱燐スラグのＴｉＯ2 換算の酸化チタンの含有量とＡｌ2 Ｏ3 の含有量との合計値が３〜１５質量％であることを特徴とするものである。
【００１２】
第３の発明に係る製鋼方法は、第１または第２の発明において、前記脱炭処理は、Ｍｎ鉱石を供給して行うことを特徴とするものである。
【００１３】
第４の発明に係る製鋼方法は、第１ないし第３の発明の何れかにおいて、前記脱燐スラグのフッ素含有量が０．２質量％以下であることを特徴とするものである。
【発明の効果】
【００１４】
本発明によれば、同一の転炉型容器を用いて脱燐処理と脱炭処理とを、これらの中間に排滓工程を挟んで連続して実施して溶銑から溶鋼を製造するに当たり、溶銑の脱燐処理の際に、ＣａＯ系媒溶剤を主体とする脱燐用精錬剤に加えて、ＣａＯ系スラグの液相形成能力に優れる酸化チタンまたは／及びＡｌ2 Ｏ3 を含有する物質を脱燐用精錬剤の一部として併用するので、ＣａＯ系媒溶剤を主体とする脱燐用精錬剤の滓化が促進されて脱燐反応が促進し、脱燐速度が向上する。そのため、ＣａＯ系媒溶剤を主体とする脱燐用精錬剤の使用量を増加にすることなく、従来と同様の脱燐速度を維持することができる。
【００１５】
また、生成される脱燐スラグの塩基度を２．５以下とするので脱燐スラグ中に占める固相の割合が低く、その結果、脱燐スラグ自体の流動性が向上し、転炉型容器からの脱燐スラグの排出が円滑に行われる。また、酸化チタンはＣａＯ系スラグの粘度を低下させる作用があり、従って、脱燐用精錬剤に酸化チタンを含有する物質を加えることで、脱燐スラグの流動性がより一層高まり、転炉型容器からの脱燐スラグの排出が円滑に行われ、引き続いて行われる脱炭処理においては、残留する脱燐スラグによる復燐もなく、効率良くＭｎ鉱石の還元を行うことが可能となる。更に、ＣａＯ系媒溶剤と酸化チタンとからなる脱燐用精錬剤に、Ａｌ2 Ｏ3 を含有する物質を加えた場合には、酸化チタン及びＡｌ2 Ｏ3 の両者の複合効果によって脱燐スラグの粘度低下が一層促進され、排滓が一段と円滑になる。
【発明を実施するための最良の形態】
【００１６】
以下、本発明を具体的に説明する。
【００１７】
本発明に係る製鋼方法は、転炉型容器に溶銑を装入し、この溶銑にＣａＯ系媒溶剤を主体とする脱燐用精錬剤と酸素源とを供給して脱燐処理を行った後、この脱燐処理で生成した脱燐スラグの少なくとも一部を転炉型容器から排出し、その後、引き続き転炉型容器内の溶銑に酸素源を供給して脱炭処理を行い、溶銑から溶鋼を製造する製鋼方法であって、前記脱燐処理では、処理後に生成される脱燐スラグの塩基度を２．５以下とするとともに、脱燐用精錬剤の一部として酸化チタン源または／及びＡｌ2 Ｏ3 源を使用し、且つ、脱燐処理後には、生成した脱燐スラグの６０質量％以上を転炉型容器から排出することを特徴とする。
【００１８】
ここで、上記脱燐処理工程及び脱炭処理工程では、必要に応じて溶銑に対して鉄源として鉄スクラップが装入される。尚、本発明におけるスラグの塩基度とは、スラグ中のＣａＯ含有量とＳｉＯ2 含有量との比（質量％ＣａＯ／質量％ＳｉＯ2 ）である。
【００１９】
脱燐用精錬剤としてＣａＯ系媒溶剤を用いた脱燐処理は、溶銑中の燐を酸素源によって酸化し、生成した燐酸化物（Ｐ2 Ｏ5 ）を、ＣａＯ系媒溶剤を主体とする溶融した脱燐用精錬剤中に取り込み、溶銑中の燐を除去するという方法で行われる。脱燐用精錬剤は、脱燐処理後、燐を含有する脱燐スラグを溶銑浴面上に生成する。尚、本発明では、脱燐用精錬剤が滓化して生成した、脱燐反応前または脱燐反応中のスラグを便宜的に「脱燐用スラグ」と称し、処理後に生成される脱燐スラグと区別している。
【００２０】
本発明の製鋼方法における脱燐処理では、処理後に生成される脱燐スラグの塩基度を２．５以下としているので、生成される脱燐用スラグの融点が相対的に低くなり、ＣａＯの滓化が促進され、脱燐用精錬剤への燐酸化物の取り込みが円滑に行われる。つまり、脱燐反応が促進される。また、生成される脱燐スラグの塩基度を２．５以下としているので、脱燐スラグ中に占める固相の割合が低く、その結果、脱燐スラグ自体の流動性が向上し、転炉型容器からの脱燐スラグの排出が円滑になる。
【００２１】
処理後の脱燐スラグの塩基度が１．０未満であると、脱燐用スラグ中に占めるＣａＯの割合が低くなり、脱燐不良を招くので、１．０以上とすることが好ましい。一方、脱燐スラグの塩基度が２．５を超えると、脱燐スラグ中に占める固相の割合が高いために脱燐スラグの流動性が低下し、中間排滓を円滑に行うことができない。このような観点から脱燐処理後の脱燐スラグの塩基度は２．２以下がより一層好ましい。脱燐スラグの塩基度は、ＣａＯ系媒溶剤の添加量或いは組成を調整することにより所定の値に制御することができる。
【００２２】
また、本発明の製鋼方法における脱燐処理では、ＣａＯ系媒溶剤に加えて酸化チタン源または／及びＡｌ2 Ｏ3 源を脱燐用精錬剤として使用するので、ＣａＯ系媒溶剤の滓化が促進され、脱燐用精錬剤が滓化して生成される脱燐用スラグの脱燐能力が向上する。その結果、脱燐反応が更に促進されることで、より効率的な溶銑脱燐を行うことができる。即ち、酸化チタン及びＡｌ2Ｏ3 はＣａＯ系媒溶剤の滓化促進剤として機能するため、フッ素源を実質的に含まない若しくはフッ素源の配合量が少ない脱燐用精錬剤であっても、効率的な脱燐反応を可能とする。つまり、酸化チタン源及びＡｌ2Ｏ3 源はＣａＯ系媒溶剤においてフッ素源の代替として有効である。
【００２３】
また、酸化チタンは、ＣａＯ系媒溶剤を主体とする脱燐用精錬剤から生成されるＣａＯ系スラグの粘度を低下させる作用がある。一例として、図１に酸化チタンとしてＴｉＯ2 を添加した１３５０℃における脱燐スラグの粘度を示す。図１に示すように、本発明の対象とする塩基度の範囲において、ＴｉＯ2成分の増加とともに粘度は低下している。つまり、脱燐用精錬剤の一部として酸化チタンを含有する物質を使用することで、脱燐スラグの流動性が高まり、中間排滓において、転炉型容器からの脱燐スラグの排出が円滑に行われ、後続する脱炭処理においては、残留する脱燐スラグによる復燐もなく、効率良くＭｎ鉱石の還元を行うことが可能となる。Ａｌ2 Ｏ3 を単独で添加した場合には、ＣａＯ系スラグの粘度を低くする効果はなく、逆に若干粘度を高める作用があるが、酸化チタンと併用することで、脱燐スラグの粘度をむしろ低下させる。つまり、酸化チタンにＡｌ2 Ｏ3 を加えることで、脱燐スラグの粘度は低下し、復燐を防止して効率良く脱燐処理することができる。
【００２４】
酸化チタンには、ＴｉＯ、ＴｉＯ2 、Ｔｉ2 Ｏ3 、Ｔｉ3Ｏ5 の形態があるが、何れの形態のものでも酸化チタン源として使用可能である。酸化チタン源である酸化チタン含有物質としては、例えば、砂鉄、イルメナイト鉱石（チタン鉄鉱）、ルチル鉱石（金紅石）、酸化チタン含有鉄鉱石などが挙げられ、これらの１種以上を用いることができる。また、これらのなかでも、砂鉄は一般に粒径１ｍｍ以下の微粒であり、転炉型容器内で迅速に溶融することから、特に好適である。また、砂鉄を脱燐用精錬剤に配合することにより、脱燐用精錬剤のＴ．Ｆｅ濃度を高めることもできるので、この点からも好ましい。砂鉄は、産地によって品位が異なるが、一般にＴｉＯ2を５〜８質量％程度含有し、高いものでは１３質量％程度含有するものもある。一方、イルメナイト鉱石やルチル鉱石は、通常ＴｉＯ2 を３０質量％以上含有している。尚、Ｔ．Ｆｅ濃度とは脱燐用精錬剤やスラグなどに含まれる全ての鉄酸化物（ＦｅＯ、Ｆｅ2Ｏ3 など）の鉄分の合計値である。
【００２５】
酸化チタン源である酸化チタン含有物質としては、ＴｉＯ2 換算で３質量％以上の酸化チタンを含有する物質を用いることが好ましい。酸化チタン含有量がＴｉＯ2換算で３質量％未満の物質は、ＣａＯ系媒溶剤の滓化促進効果が得られにくく、効果を得ようとすると添加量が増えてスラグ量が増大し、Ｍｎ歩留まりの低下などの問題を招いてしまう。従って、何れにしても、酸化チタンが微量に含まれる程度の物質は、酸化チタン源（酸化チタン含有物質）としては不適である。
【００２６】
Ａｌ2 Ｏ3 源としては、市販のカルシウムアルミネート系媒溶剤、アルミ灰、及びボーキサイトなどのＡｌ2Ｏ3 含有鉱石などを使用することができる。また、造塊滓、二次精錬スラグなどの、Ａｌ2 Ｏ3 を高濃度に含む製鋼工程の副産物も使用することができる。
【００２７】
酸化チタン源及びＡｌ2 Ｏ3 源の添加量としては、脱燐処理後の脱燐スラグ中のＴｉＯ2換算の酸化チタンの含有量とＡｌ2 Ｏ3 の含有量との合計値が１５質量％以下となるようにすることが好ましい。含有量の合計値が１５質量％を超えると、脱燐反応に必要なＣａＯを薄めてしまうことになり、脱燐能力を低下させてしまい好ましくない。通常の脱燐操業においては酸化チタン（但し、ＴｉＯ2換算）及びＡｌ2 Ｏ3 は、脱燐スラグ中に合計で１．０〜２．５質量％程度は不可避的に含まれるが、３質量％未満ではＣａＯ系媒溶剤の滓化促進効果が十分でない。このため、両者の合計値は３質量％以上とすることが好ましい。
【００２８】
脱燐用精錬剤として使用するＣａＯ系媒溶剤としては、一般には生石灰が用いられるが、石灰石などの炭酸カルシウムやＣａＯを多く含有する使用済みスラグなどを用いてもよい。脱燐用精錬剤は、上置き装入、溶銑中へのインジェクション、上吹きランスを介して溶銑浴面に吹き付ける（「投射」とも呼ぶ）などの任意の方法により、溶銑に供給することができる。この場合、ＣａＯ系媒溶剤や酸化チタン源などを個別に供給してもよく、予めこれらを混合してから供給してもどちらでも構わない。また、酸素源としては気体酸素源（酸素ガスまたは酸素含有ガス）及び／または固体酸素源（例えば、鉄鉱石やミルスケールなどの酸化鉄）が用いられる。このうち気体酸素源については、上吹きランスによる上吹きや溶銑中へのインジェクション或いは底吹きなどの任意の方法により、また、固体酸素源については、上置き装入、溶銑中へのインジェクション、上吹きランスを通じた投射などの任意の方法により、それぞれに溶銑に供給することができる。但し、転炉型容器を用いて行う脱燐処理では、上吹きランスから酸素ガスの上吹きを行い、必要に応じて固体酸素源を上記の方法の何れかで供給するのが一般的である。また、脱燐を効果的に行うために溶銑を撹拌することが好ましく、この撹拌としては、一般に浸漬ランスや炉底に埋め込まれたノズルなどを利用したガス撹拌が行われる。
【００２９】
本発明の製鋼方法における脱燐処理では、環境保全の観点から、ＣａＦ2 などのフッ素源を実質的に含まない脱燐用精錬剤を用いるか或いはフッ素源の配合量の少ない脱燐用精錬剤を用いることによって、脱燐処理後の脱燐スラグのフッ素（Ｆ）濃度が０．２質量％以下となるようにすることが好ましい。本発明の製鋼方法における脱燐処理では、前述したように、そのような脱燐用精錬剤を用いても高い脱燐効率を得ることができる。ここで、脱燐用精錬剤がフッ素源を含まないとはフッ素源を実質的に含まないことを意味し、従って、例えば不可避的不純物などとして少量のフッ素源が含まれることは妨げない。
【００３０】
本発明の製鋼方法における脱燐処理では、後続する中間排滓工程における脱燐スラグの流出を促進するために、溶銑の処理終点温度を１２５０℃以上とすることが好ましい。また、この観点から、より望ましい処理終点温度は１３００℃以上である。一方、処理終点温度が高すぎると脱燐に不利な温度条件となって溶銑の燐含有量が高くなり、これを補うためには後工程の脱炭処理工程において多量のスラグが必要になり、結果として、Ｍｎ歩留まりが大きく低下する。この観点から、好ましい処理終点温度は１４００℃以下である。
【００３１】
また本発明の製鋼方法における脱燐処理では、脱燐スラグのＴ．Ｆｅ濃度を１０質量％以上とすることが好ましい。脱燐スラグのＴ．Ｆｅ濃度を１０質量％以上とすることにより、脱燐に不利な低塩基度処理による脱燐効率の低下を補うことができるからである。また、この観点から、より望ましいＴ．Ｆｅ濃度の下限は１５質量％である。一方、脱燐スラグのＴ．Ｆｅ濃度が３０質量％を超えると、脱燐スラグとともに排出される鉄分が多くなり、鉄歩留まりの低下が無視できなくなるので、好ましくない。以上の理由から本発明の製鋼方法における脱燐処理では、脱燐スラグのＴ．Ｆｅ濃度は１０〜３０質量％が好ましく、望ましくは１５〜３０質量％とする。
【００３２】
本発明の製鋼方法では、以上のような脱燐処理を行った後、脱燐スラグの排滓つまり中間排滓を行う。この中間排滓では、脱炭工程における復燐を防止するとともに、脱炭工程でのスラグ量を極力少なくすることを目的として、生成した脱燐スラグの６０質量％以上を排滓（排滓率６０％以上）する必要がある。また、より望ましくは排滓率を７０％以上とすることが好ましい。
【００３３】
中間排滓は、通常、転炉型容器を横転することによって行うが、排滓の方法としては、脱燐スラグを自然に流出させる自然流滓、機械的手段で脱燐スラグを掻き出す機械排滓などの任意の方法を採ることができる。
【００３４】
中間排滓後、直ちに転炉型容器を正立させ、引き続き脱炭処理を行う。この脱炭処理では、溶鋼中Ｍｎ濃度を高めるためにＭｎ鉱石を添加することが好ましい。脱炭処理は上吹き送酸、底吹き送酸などの常法にしたがって行えばよく、基本的にその処理条件は任意である。
【００３５】
本発明の製鋼方法においては、（１）上記のように脱燐処理工程において高い脱燐効率で脱燐がなされること、（２）中間排滓が十分に行われるために脱炭処理工程における脱燐負荷を小さくでき、このため脱炭処理での媒溶剤の添加量を少なくすることができることによって、脱炭処理終了後の脱炭スラグの量が少なく、このためＭｎ歩留まりが非常に高くなる。また、中間排滓を十分に行うことにより、脱炭処理工程における脱燐スラグから溶銑への復燐が抑制され、脱燐処理工程において高い脱燐効率で脱燐されたことによる効果が担保される。
【００３６】
上述した観点から、脱炭処理では、特に脱炭処理後に生成される脱炭スラグ量を４０ｋｇ／溶銑ｔ以下とすることが好ましく、脱炭スラグの低減化によるＭｎ歩留まり向上が期待できる。
【００３７】
また、脱燐処理工程と脱炭処理工程を異なる容器を用いて分離して行う方式では、脱燐処理終了後に溶銑を出湯し、次工程の脱炭処理を行う転炉に再装入するが、このとき、溶銑の移し替えに伴う熱ロスが発生し、この熱ロスは、脱炭処理時に多量のＭｎ鉱石の還元を行うことの阻害要因となる。これに対して、本発明のように脱燐工程と脱炭工程とを中間排滓を介して連続的に行う方法では、溶銑に熱余裕があるため、これを脱炭工程でのＭｎ鉱石の還元に利用することができ、多量のＭｎ鉱石を添加してもこれを効率的に還元することができる。当然、鉄スクラップの溶解用熱源としても使用することができる。
【００３８】
また、脱炭処理工程では、上述したようにＭｎ鉱石とともに必要最低限の媒溶剤（生石灰など）を添加して脱炭吹錬が行われる。この脱炭処理工程における脱燐の必要性は少なく、脱炭スラグの燐濃度は低いので、脱炭処理終了後に脱炭スラグを転炉型容器内に残し、次チャージの脱燐処理を行うことにより、脱燐能が高い脱炭スラグを脱燐処理工程における脱燐用精錬剤の一部として再利用することが可能となる。これにより、脱燐処理工程における脱燐用精錬剤の削減及び使用エネルギーの削減が可能となる。更には、その脱炭スラグは、Ｍｎ鉱石還元を行った後では、Ｍｎ酸化物を高濃度に含むＭｎ源と見なすことができるので、溶銑脱燐時のＭｎ歩留まりの向上にも寄与する。この場合、脱炭処理終了後に転炉型容器内に残す脱炭スラグの量は、次チャージの脱燐処理工程での脱燐用精錬剤の削減及びＭｎ歩留まり向上の効果を有意に発揮させるために、生成した脱炭スラグの３０質量％以上とすることが望ましい。
【００３９】
以上説明したように、本発明によれば、同一の転炉型容器を用いて脱燐処理と脱炭処理とを、これらの中間に排滓工程を挟んで連続して実施して溶銑から溶鋼を製造するに当たり、溶銑の脱燐処理の際に、ＣａＯ系媒溶剤を主体とする脱燐用精錬剤に加えて、酸化チタンまたは／及びＡｌ2 Ｏ3 を含有する物質を脱燐用精錬剤の一部として併用するので、ＣａＯ系媒溶剤を主体とする脱燐用精錬剤の滓化が促進されて脱燐反応が促進し、脱燐速度が向上する。
【００４０】
また、生成される脱燐スラグの塩基度を２．５以下とするので脱燐スラグ自体の流動性が向上し、また、酸化チタンはＣａＯ系スラグの粘度を低下させる作用があり、従って、酸化チタンを含有する物質を添加することで、脱燐スラグの流動性がより一層高まり、転炉型容器からの脱燐スラグの排出が円滑に行われ、引き続いて行われる脱炭処理においては、残留する脱燐スラグによる復燐もなく、効率良くＭｎ鉱石の還元を行うことが可能となる。
【実施例１】
【００４１】
３００トン容量の転炉型容器を用いて、予め脱珪処理された高炉溶銑に対して本発明を実施（本発明例１〜４）した。脱燐処理工程では、脱燐用精錬剤としてＣａＦ2 などのフッ素源を含有しないＣａＯ主体の生石灰を使用し、これに酸化チタン源として砂鉄（ＴｉＯ2 含有量：７．５質量％）または高Ｔｉ鉱石（ＴｉＯ2 含有量：２０質量％）のどちらか１種を、脱燐用精錬剤の一部として加え、上置き装入した。そして、酸素源として、酸素ガスを上吹きランスで供給するとともに、鉄鉱石を主体とした固体酸素源を上置き装入した。酸素ガスの送酸条件は１５０００〜２３０００Ｎｍ3 ／ｈｒとした。酸素原単位は、脱珪に必要な酸素を除いて１２Ｎｍ3 ／溶銑ｔとした。脱燐処理後の脱燐率の目標は８５％以上とした。脱燐スラグの塩基度制御は、生石灰添加量の調整によって行った。
【００４２】
脱燐処理工程終了後、脱燐スラグを排滓し、排滓後、直ちに脱炭処理を行った。脱燐スラグの排滓は、転炉型容器を倒炉し、炉口から脱燐スラグを流出させることで行った。また、脱炭処理工程では、上吹きランスからの送酸中に、Ｍｎ源としてＭｎ鉱石を転炉型容器内に上置き投入した。Ｍｎ鉱石の投入量は、溶鋼トン当たりＭｎ純分で４ｋｇとなるようにした。
【００４３】
また、比較のために、脱燐用精錬剤の一部として、砂鉄の代わりにスケールを使用した操業（比較例１〜３）も実施した。比較例１〜３は、砂鉄の代わりにスケールを使用した以外は、本発明例１〜４の条件に合わせて実施した。
【００４４】
脱燐処理条件、脱燐処理後の脱燐スラグ中のＴｉＯ2 濃度、脱燐処理工程における脱燐率、中間排滓工程での排滓率及び脱炭処理工程におけるＭｎ歩留りを表１に示す。尚、Ｍｎ歩留りは、「Ｍｎ歩留り（％）＝［脱炭後溶鋼中Ｍｎ濃度（質量％）／（脱炭前溶銑中Ｍｎ濃度（質量％）＋脱炭時投入Ｍｎ原単位（ｋｇ-Ｍｎ／ｔ）／１０）］×１００」の式で算出した。
【００４５】
【表１】
2008063645.tif 000003
【００４６】
表１に示すように、本発明例１〜４においては、脱燐処理工程における脱燐率は８５％以上であり、排滓率は７０％以上に達した。その結果、脱炭処理工程においては、装入燐濃度が低く、少量のスラグでの吹錬が可能となったことにより、Ｍｎ歩留りは４５％を超える結果が得られた。
【００４７】
これに対して比較例１〜３においては、酸化チタン源を脱燐用精錬剤として加えなかったことにより、８５％以上の脱燐率が得られず、更に、脱燐後の中間排滓における排滓率は４０％以下にとどまった。その結果、脱炭処理工程においては、装入燐濃度が高く、スラグ量を少なくすることができなかったため、Ｍｎ歩留りは低位であった。
【実施例２】
【００４８】
３００トン容量の転炉型容器を用いて、予め脱珪処理された高炉溶銑に対して本発明を実施（本発明例５〜８）した。脱燐処理工程では、脱燐用精錬剤としてＣａＦ2 などのフッ素源を含有しないＣａＯ主体の生石灰を使用し、これに酸化チタン源として砂鉄（ＴｉＯ2 含有量：７．５質量％）または高Ｔｉ鉱石（ＴｉＯ2 含有量：２０質量％）のどちらか１種を、脱燐用精錬剤の一部として加え、上吹きランスから酸素ガスとともに溶銑浴面に吹き付けて添加した。そして、酸素源として、酸素ガスを上吹きランスで供給するとともに、鉄鉱石を主体とした固体酸素源を上置き装入した。酸素ガスの送酸条件は１５０００〜２３０００Ｎｍ3 ／ｈｒとした。酸素原単位は、脱珪に必要な酸素を除いて１２Ｎｍ3 ／溶銑ｔとした。脱燐処理後の脱燐率の目標は８５％以上とした。脱燐スラグの塩基度制御は、生石灰添加量の調整によって行った。
【００４９】
脱燐処理工程終了後、脱燐スラグを排滓し、排滓後、直ちに脱炭処理を行った。脱燐スラグの排滓は、転炉型容器を倒炉し、炉口から脱燐スラグを流出させることで行った。また、脱炭処理工程では、上吹きランスからの送酸中に、Ｍｎ源としてＭｎ鉱石を転炉型容器内に上置き投入した。Ｍｎ鉱石の投入量は、溶鋼トン当たりＭｎ純分で４ｋｇとなるようにした。
【００５０】
また、比較のために、脱燐用精錬剤の一部として、砂鉄の代わりにスケールを使用した操業（比較例４〜６）も実施した。比較例４〜６は、砂鉄の代わりにスケールを使用した以外は、本発明例５〜８の条件に合わせて実施した。
【００５１】
脱燐処理条件、脱燐処理後の脱燐スラグ中のＴｉＯ2 濃度、脱燐処理工程における脱燐率、中間排滓工程での排滓率及び脱炭処理工程におけるＭｎ歩留りを表２に示す。尚、Ｍｎ歩留りは、「Ｍｎ歩留り（％）＝［脱炭後溶鋼中Ｍｎ濃度（質量％）／（脱炭前溶銑中Ｍｎ濃度（質量％）＋脱炭時投入Ｍｎ原単位（ｋｇ-Ｍｎ／ｔ）／１０）］×１００」の式で算出した。
【００５２】
【表２】
2008063645.tif 000004
【００５３】
表２に示すように、本発明例５〜８においては、脱燐処理工程における脱燐率は８８％以上であり、中間排滓率は７５％以上に達した。その結果、脱炭処理工程においては、装入燐濃度が低く、少量のスラグでの吹錬が可能となったことにより、Ｍｎ歩留りは４８％を超える結果が得られた。
【００５４】
これに対して比較例４〜６においては、酸化チタン源を脱燐用精錬剤として加えなかったことにより、８５％以上の脱燐率が得られず、更に、脱燐後の中間排滓における排滓率は４０％以下にとどまった。その結果、脱炭処理工程においては、装入燐濃度が高く、スラグ量を少なくすることができなかったため、Ｍｎ歩留りは低位であった。
【図面の簡単な説明】
【００５５】
【図１】酸化チタンとしてＴｉＯ2 を添加した１３５０℃における脱燐スラグの粘度を示す図である。
【図１】
2008063645.tif 000005